СИСТЕМА КАТАЛИЗАТОРА ПОЛИМЕРИЗАЦИИ ОЛЕФИНОВ

1
2
1
2
1. Система катализатора полимеризации олефинов, содержащая (А) компонент катализатора, полученный в результате проведения реакции между соединением Mg(OR)(OR), в котором R и R являются идентичными или различными и в каждом случае представляют собой алкильный радикал, содержащий от 1 до 10 атомов углерода, и соединением четырехвалентного переходного металла, имеющим, по меньшей мере, одну связь металл-галоген, использующимися в таких количествах, чтобы молярное соотношение металл/Mg находилось в диапазоне от 0,05 до 10; (В) алюминийалкильное соединение и (С) линейное или разветвленное галогенированное алкильное соединение.
2. Система катализатора по п.1, в которой соединение (С) содержит от 1 до 10 атомов углерода.
3. Система катализатора по п.1, в которой в соединении (С) галоген представляет собой хлор.
4. Система катализатора по п.1, в которой в соединении (С) атом галогена связан со вторичным атомом углерода.
5. Система катализатора по п.5, в которой соединение (С) содержит от 2 до 6 атомов углерода.
6. Система катализатора по п.6, в которой соединение (С) представляет собой этилхлорид или втор-бутилхлорид.
7. Система катализатора по п.1, в которой соединение (В) выбирают из производных триалкилалюминия.
1
2
8. Система катализатора по п.1, в которой R и R представляют собой алкильные группы, содержащие от 2 до 10 атомов углерода.
1
2
9. Система катализатора по п.9, в которой соединение Mg(OR)(OR) представляет собой этилат магния.
4
10. Система катализатора по п.1, в которой соединение четырехвалентного переходного металла, имеющее, по меньшей мере, одну связь металл-галоген, представляет собой TiCl.
11. Система катализатора по п.1, в которой размер частиц компонента катализатора (А) находится в диапазоне от 5 до 30 мкм.
12. Способ полимеризации олефинов, реализуемый в присутствии системы катализатора по любому из пп.1-11.
13. Способ по п.11, отличающийся тем, что этилен полимеризуют в жидкой фазе.